(57)【要約】【目的】粉体アルミニュームと粉体酸化カルシュームから成る発熱剤の、発熱までの立上がり時間を短縮し、発熱量を大きくし、高熱保持時間を延長する。【解決手段】平均粒径が４０〜６０μｍで、粒度分布が、−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％の粉体アルミニューム２３．３ｇと、粉体酸化カルシューム１１．７ｇを混合して総質量３５ｇの発熱剤とし、７０ｃｃの水と反応させ、８秒後に９５．２℃の高温水蒸気を発生させ、８０℃に降下するまで２５分間維持する。【選択図】なし【特許請求の範囲】
【請求項１】
主剤としてのアルミニュームと、副剤としての酸化カルシュームとを含む発熱剤であって、
(ａ)  アルミニューム（Ａｌ）と、酸化カルシューム（ＣａＯ）の量比が、連続して発生する反応式（１）および（２）における化学量論量を満足させること、
ＣａＯ＋Ｈ2Ｏ＝Ｃａ（ＯＨ）2                         （１）
２Ａｌ＋３Ｃａ（ＯＨ）2＝３ＣａＯ・Ａｌ2Ｏ3＋３Ｈ2↑  (２)、および
(ｂ)  主剤が、５３０〜６８０μｍ、１６０〜２００μｍ、１１０〜１９０μｍ、８５〜１１５μｍ、４０〜６０μｍ、２５〜３０μｍ、２０〜３０μｍ、２０〜２５μｍ、１５〜２０μｍ、および５〜１０μｍから成る群から選択された平均粒径を有する粉体アルミニュームを少なくとも１種含むことを特徴とする発熱剤。
【請求項２】
粉体アルミニュームの粒度分布が＋１００メッシュ（＋１５０μｍ）が１％＞、＋７０メッシュ（＋２１２μｍ）が１５％＞、＋３６メッシュ（＋４２５μｍ）が４０〜６０％、＋２６メッシュ（＋６００μｍ）が２０〜４０％、＋１８メッシュ（＋８８０μｍ）が１０〜２５％である請求項１に記載の発熱剤。
【請求項３】
粉体アルミニュームの粒度分布が＋２３５メッシュ（＋６３μｍ）が２％＞、＋２００メッシュ（＋７５μｍ）が５％＞、＋１４０メッシュ（＋１０６μｍ）が１５〜３０％、＋１００メッシュ（＋１５０μｍ）が２０〜４０％、＋７０メッシュ（＋２１２μｍ）が３０〜５５％、＋３６メッシュ（＋４２５μｍ）が５％＞、＋２６メッシュ（＋６００μｍ）が０％である請求項１に記載の発熱剤。
【請求項４】
粉体アルミニュームの粒度分布が＋２３５メッシュ（＋６３μｍ）が３％＞、＋２００メッシュ（＋７５μｍ）が２０〜４０％、＋１４０メッシュ（＋１０６μｍ）が２０〜３５％、＋１００メッシュ（＋１５０μｍ）が２０〜３０％、＋７０メッシュ（＋２１２μｍ）が１０〜３５％、＋３６メッシュ（＋４２５μｍ）が２％＞である請求項１に記載の発熱剤。
【請求項５】
粉体アルミニュームの粒度分布が＋３３０メッシュ（＋４５μｍ）が１％＞、＋２３５メッシュ（＋６３μｍ）が１５％＞、＋２００メッシュ（＋７５μｍ）が４０〜７０％、＋１４０メッシュ（＋１０６μｍ）が３０〜５０％、＋１００メッシュ（＋１５０μｍ）が３％＞、＋７０メッシュ（＋２１２μｍ）が０％である請求項１に記載の発熱剤。
【請求項６】
粉体アルミニュームの粒度分布が−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％である請求項１に記載の発熱剤。
【請求項７】
粉体アルミニュームの粒度分布が−３３０メッシュ（−４５μｍ）が９８％＜、＋３３０メッシュ（＋４５μｍ）が１０％＞、＋２３５メッシュ（＋６３μｍ）が２％＞、＋２００メッシュ（＋７５μｍ）が１％＞、＋１４０メッシュ（＋１０６μｍ）がｔｒである請求項１に記載の発熱剤。
【請求項８】
粉体アルミニュームの粒度分布が−３３０メッシュ（−４５μｍ）が７０〜９０％、＋３３０メッシュ（＋４５μｍ）が３０％＞、＋２３５メッシュ（＋６３μｍ）が３％＞、＋２００メッシュ（＋７５μｍ）が２％＞、＋１４０メッシュ（＋１０６μｍ）が１％＞、＋１００メッシュ（＋１５０μｍ）が０％である請求項１に記載の発熱剤。
【請求項９】
粉体アルミニュームの粒度分布が−３３０メッシュ（−４５μｍ）が９６％＜、＋３３０メッシュ（＋４５μｍ）が５％＞、＋２３５メッシュ（＋６３μｍ）が１％＞、＋２００メッシュ（＋７５μｍ）が１％＞、＋１４０メッシュ（＋１０６μｍ）が０％−３３０メッシュ（−４５μｍ）が１００％、＋３３０メッシュ（＋４５μｍ）が０％である請求項１に記載の発熱剤。
【請求項１０】
粉体アルミニュームの粒度分布が−３３０メッシュ（−４５μｍ）が１００％、＋３３０メッシュ（＋４５μｍ）が０％である請求項１に記載の発熱剤。
【請求項１１】
粉体アルミニュームの粒度分布が−３３０メッシュ（−４５μｍ）が９８％＜、＋３３０メッシュ（＋４５μｍ）が１％＞、＋２３５メッシュ（＋６３μｍ）が１％＞、＋２００メッシュ（＋７５μｍ）がｔｒである請求項１に記載の発熱剤。
【発明の詳細な説明】
【技術分野】
【０００１】
本発明は、発熱剤に関する。より詳細に述べれば、本発明は、粉体アルミニュームと粉体酸化カルシュームを特定の比率で配合した発熱剤であって、水と反応して発熱する発熱剤において、粉体アルミニュームの粒径と粒度分布を特定の範囲に数値限定することにより、発熱効率と発熱持続時間を延長させたことを特徴とする発熱剤に関する。
【背景技術】
【０００２】
本願出願人が保有する特許第３４６７７２９号明細書（特許文献１）は、「発熱剤の質量当たり、１００メッシュ（−１５０μｍ９０％以上）乃至２００メッシュ（−７５μｍ９５％以上）の粉体酸化カルシュームが１５乃至３０％，及び−３３０メッシュ（−４５μｍ）が４０乃至６０％，＋３３０メッシュ（＋４５μｍ）が１５乃至３０％，＋２３５メッシュ（＋６３μｍ）が１５％＞、＋２００メッシュ（＋７５μｍ）が１０％＞の粒度分布を有する粉体アルミニューム７０乃至８５％から成る発熱剤。」を開示している。
【０００３】
以下の説明において、粒度分布の数字の前に付した（−）は、「以下」或いは「pass」の意味である。従って、たとえば、−３３０メッシュは、３３０メッシュ以下或いは３３０メッシュpass、及び−４５μｍは、４０μｍ以下或いは４０μｍpassの意味である。
また、各種反応機構、化学反応速度論、熱力学等に関する説明、および主要な用語の定義等が、特許文献１に記載されているものと同じ場合には、本明細書では、それらを割愛することがある。
【０００４】
特許文献１に開示されている発熱剤は、開発に成功して以来多種多様な用途に使用されている。最も重要な用途は、災害対策基本法により、大規模災害に備えて地方自治体等で備蓄されている非常食、駅弁或いは自衛隊の戦闘糧食のように、調理済み食品を、時や場所を選ばずに加熱して調理直後の状態として喫食する加熱装置としての使用である。
【０００５】
しかしながら、特許文献１に開示されている発熱剤を、調理済み食品の加熱装置として使用する場合、いくつかの改良すべき課題があることが判明した。最も重要な課題は、発熱までの立ち上がり時間をできるだけ短くすること、および発熱時間をできるだけ延長することである。これは、たとえば駅弁のような場合における、購入してから、できるだけ早く喫食したいとする購入者の要望や、戦闘糧食を寒冷地で使用する場合における、発熱までの立ち上がり時間をできるだけ短くすると同時に、発熱時間をできるだけ延長して欲しいとする要望を反映してのことである。
【０００６】
本発明者は、特許文献１に開示されている発熱剤の発熱までの立ち上がり時間をできるだけ短くし、発熱量を大きくし、かつ発熱時間をできるだけ延長することについて、検討したが、このことは、特許文献１に記載されているアルミニュームの粒度分布では、不可能なことが分かった。
【０００７】
その理由について説明する。
特許文献１に記載されている粉体アルミニュームの粒度分布は、次の通りである。
イ。−３３０メッシュ（−４５μｍ）が４０乃至６０％，
ロ。＋３３０メッシュ（＋４５μｍ）が１５乃至３０％，
ハ。＋２３５メッシュ（＋６３μｍ）が１５％＞
ニ。＋２００メッシュ（＋７５μｍ）が１０％＞
すなわち、３３０メッシュ以下（４５μｍ以下）という小さな粒子が４０〜６０％も占めていて、その平均粒径を計算すると、３０〜５５μｍの範囲である。
【０００８】
化学反応速度論に関して衝突説(Collision theory of reaction rate)を展開したアレニウス(Arrhenius)は、速度定数ｋを次式（１）で表している。
k=Aexp(-Ea/RT)                                  （１）
ここで、Aは、頻度因子（全衝突回数に対する有効衝突回数の割合）、Eaは、活性化エネルギー、Rは気体定数、Tは絶対温度である。このアレニウスの式の自然対数をとると、式（１）は下記のようになる。
lnk=lnA-(Ea/RT)                                  （２）
この式から、頻度因子Aの値が大きくなればなるほど、反応速度定数が大きくなること、つまり、反応速度が大きくなることが分かる。
【０００９】
ところで、化学反応速度論において、反応速度とは、物質の移動が問題になるのではなくて、物質の変化の速度が問題になるのである。
たとえば、反応  A→B  について、反応速度Ｖは、反応物Aの濃度［A］の減少率としても、生成物Ｂの濃度［Ｂ］の増加率としても定義できる。
v=-d［A］/dt=d［B］/dt
【００１０】
上に概説したアレニウスの説を適用すると、水(H2O)を介して、反応物であるアルミニューム(Al)と酸化カルシューム(CaO)の接触面積が大きくなればなるほど、衝突する頻度が大きくなり、アルミニューム(Al)と酸化カルシューム(CaO)の濃度が減少し、反応速度が大きくなることが分かる。従って、アルミニューム(Al)と酸化カルシューム(CaO)の接触面積を大きくするには、それぞれの粒度をできるだけ小さくして、全表面積を大きくしなければならないことが分かる。
【００１１】
アレニウスの式は、気体イオン反応などの一部の高速度反応を除き、均一気相および液相、不均一接触反応、固相反応などの一般化学反応はもちろん、拡散および粘性などの輸送現象にも広く成立する。
【００１２】
酸化カルシュームとアルミニュームから成る発熱剤で採用している反応は、固相である酸化カルシューム(CaO)とアルミニューム(Al)と、液相である水(H2O)との不均一系反応である。不均一系反応の場合、反応はそれぞれの相の界面で進行する。従って、反応速度は界面の大きさ（総面積）に関係する。また、反応条件によっては、反応物質の界面への拡散、或いは生成物の界面からの拡散過程が速度を支配する因子となることがる。表面積が大きくなるほど、不均一系反応の場合、それぞれの相の界面の大きさ、すなわち、表面積が大きいほど、反応速度が大きいことになる。
【００１３】
アレニウスの理論は、アルミニューム(Al)粒子や酸化カルシューム(CaO)粒子が、水との発熱反応の過程で、粒子同士が水を介して凝集又は会合を起こさないということを前提としている。不均一系反応で、同一の粒子同士が凝集又は会合を起こすと、いわゆる異常液体（会合液体）となる。異常液体になると、粒子は運動の自由度が束縛されているので、温度の上昇、蒸発により、蒸発エントロピーに関するトルートンの法則(Trouton's rule)や表面張力に関するエートベシュの式(Eotvos' equation)又はラムゼー＝シールズの式(Ramsay-Shields' equation)に従う正常液体に比較して、かなり大きいエントロピーの増加を示す。このような異常液体になると、分子間相互作用が大きいため、密度や粘度が大きくなり、粒子同士の衝突頻度が低くなり、反応速度が小さくなり、発熱までの立ち上がり時間が長くなり、発熱量が小さくなるのである。
【００１４】
分子の凝集又は会合現象を無視したアレニウス(Arrhenius)の分子衝突理論に基づくと、アルミニューム(Al)と酸化カルシューム(CaO)の接触面積を大きくするには、それぞれの粒度をできるだけ小さくして、全表面積を大きくすればよい。しかしながら、特許文献１公報に記載されている発明のように、３３０メッシュ以下（４５μｍ以下）のように、小さな粒子が大半、すなわち４０〜６０％を占めている場合、搬送中或いは発熱反応の過程で粒子同士が、水を介して凝集或いは会合を起こすために、反応物であるアルミニューム(Al)と酸化カルシューム(CaO)の衝突頻度が抑制され、反応速度が小さくなり、発熱までの立ち上がり時間が長くなり、発熱量が小さくなるのである。
【特許文献１】特許第３４６７７２９号公報
【発明の開示】
【発明が解決しようとする課題】
【００１５】
発明が解決しようとする主たる課題は、特定の粒度分布を有する粉体アルミニュームと粉体酸化カルシュームを、特定の比率で配合した発熱剤であって、水と反応して発熱する発熱剤において、粉体アルミニュームの粒度分布を特定の範囲に数値限定することにより、発熱剤の発熱までの立ち上がり時間をできるだけ短くし、発熱量を大きくし、かつ発熱時間をできるだけ延長することである。
【００１６】
発明が解決しようとする別の課題は、特定の粒度分布を有する粉体アルミニュームと粉体酸化カルシュームを特定の比率で配合した発熱剤であって、水と反応して発熱する発熱剤において、粉体アルミニュームの粒度分布を特定の範囲に数値限定することにより、発熱剤の搬送中または貯蔵中、或いは水との発熱反応過程で粉体アルミニュームが凝集するのを防止して、粉体アルミニュームの使用効率を高め、発熱剤の発熱までの立ち上がり時間をできるだけ短くし、発熱量を大きくし、かつ発熱時間をできるだけ延長することである。
【００１７】
発明が解決しようとするさらに別の課題は、特定の粒度分布を有する粉体アルミニュームと粉体酸化カルシュームを特定の比率で配合した発熱剤であって、水と反応して発熱する発熱剤において、粉体アルミニュームの粒度分布を特定の範囲に数値限定することにより、発熱剤の搬送中または貯蔵中、或いは水との発熱反応過程で粉体アルミニュームが凝集するのを防止して、粉体アルミニュームの使用効率を高め、発熱剤の発熱までの立ち上がり時間をできるだけ短くし、発熱量を大きくし、かつ発熱時間をできるだけ延長することにより、調理済み食品の加熱効率を高め、戦闘糧食のような特殊な用途にまで、その用途を拡大することである。
【００１８】
特許文献１に記載された発熱剤は、「発熱剤の質量当たり、１００メッシュ（−１５０μｍ９０％以上）乃至２００メッシュ（−７５μｍ９５％以上）の粉体酸化カルシュームが１５乃至３０％、及び−３３０メッシュ（−４５μｍ）が４０〜６０％、＋３３０メッシュ（＋４５μｍ）が１５〜３０％、＋２３５メッシュ（＋６３μｍ）が１５％＞、＋２００メッシュ（＋７５μｍ）が１０％＞の粒度分布を有する粉体アルミニューム７０乃至８５％から成る発熱剤。」である。
【００１９】
このアルミニュームの平均粒径を計算すると、３０〜５５μｍであり、粒度分布は、４５μｍ以下の粒子が４０〜６０％と、構成する粒子群の大半を占めている。従って、水を介在して凝集或いは会合を起こすために、反応物であるアルミニューム(Al)と酸化カルシューム(CaO)の衝突頻度が抑制され、反応速度が小さくなり、発熱までの立ち上がり時間が長くなり、発熱量が小さくなるのである。
【００２０】
本発明者は、粉体アルムニウムを主剤とし、酸化カルシュウムを副剤として含有する発熱剤において、小径粒子、中径粒子および大径粒子が適度に混合した粉体アルミニュームを使用することにより、水を介して粉体アルムニウムが凝集或いは会合を起こすのを防止することができ、反応速度を大きくし、発熱までの立ち上がり時間を短縮し、総発熱量を大きくすることができると考え、化学反応速度論および熱力学に関する理論、および経済性の観点から、発熱剤の原料として使用可能な粒度分布および平均粒径を有する粉体アルミニュームを策定した。
尚、「主剤」および「副剤」は、本願出願人が保有する特許第３４６７７２９号公報（特許文献１）にそれらの定義を説明したので、割愛する。
【００２１】
その結果、５〜１０μｍ、１５〜２０μｍ、２０〜２５μｍ、２０〜３０μｍ、２５〜３０μｍ、４０〜６０μｍ、８５〜１１５μｍ、１６０〜２００μｍ、および５３０〜６８０μｍから成る群から選択された範囲の平均粒径を有する粉体アルミニュームを少なくとも１種含むアルミニュームを使用すれば、小径粒子、中径粒子および大径粒子が適度に混合することになり前記課題が解決できることを発見した。
【００２２】
以下、本発明で使用される粉体アルミニュームの粒度分布とその平均粒径を例示する。尚、粒度分布を有する粒子の平均粒径は、複雑な計算を必要とし、計算の仕方によっては、必ずしも一致しない場合があることは、当業者の理解するところである。
【００２３】
本発明で使用される粉体アルミニュームの粒度分布としては、−３３０メッシュ（−４５μｍ）が９８％＜、＋３３０メッシュ（＋４５μｍ）が１％＞、＋２３５メッシュ（＋６３μｍ）が１％＞、＋２００メッシュ（＋７５μｍ）がｔｒのものが例示される。この粒度分布の平均粒径は、５〜１０μｍの範囲である。
【００２４】
さらに、粉体アルミニュームの粒度分布として、−３３０メッシュ（−４５μｍ）が１００％、＋３３０メッシュ（＋４５μｍ）が０％のものが例示される。この粒度分布の平均粒径は、１５〜２０μｍの範囲である。
【００２５】
さらに、粉体アルミニュームの粒度分布として、−３３０メッシュ（−４５μｍ）が９６％＜、＋３３０メッシュ（＋４５μｍ）が５％＞、＋２３５メッシュ（＋６３μｍ）が１％＞、＋２００メッシュ（＋７５μｍ）が１％＞、＋１４０メッシュ（＋１０６μｍ）が０％のものが例示される。この粒度分布の平均粒径は、２０〜２５μｍの範囲である。
【００２６】
さらに、粉体アルミニュームの粒度分布として、−３３０メッシュ（−４５μｍ）が７０〜９０％、＋３３０メッシュ（＋４５μｍ）が３０％＞、＋２３５メッシュ（＋６３μｍ）が３％＞、＋２００メッシュ（＋７５μｍ）が２％＞、＋１４０メッシュ（＋１０６μｍ）が１％＞、＋１００メッシュ（＋１５０μｍ）が０％のものが例示される。この粒度分布の平均粒径は、２０〜３０μｍの範囲である。
【００２７】
さらに、粉体アルミニュームの粒度分布として、−３３０メッシュ（−４５μｍ）が９８％＜、＋３３０メッシュ（＋４５μｍ）が１０％＞、＋２３５メッシュ（＋６３μｍ）が２％＞、＋２００メッシュ（＋７５μｍ）が１％＞、＋１４０メッシュ（＋１０６μｍ）がｔｒのものが例示される。この粒度分布の平均粒径は、２５〜３０μｍの範囲である。
【００２８】
さらに、粉体アルミニュームの粒度分布として、−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％のものが例示される。この粒度分布の平均粒径は、４０〜６０μｍの範囲である。
【００２９】
さらに、粉体アルミニュームの粒度分布として、＋３３０メッシュ（＋４５μｍ）が１％＞、＋２３５メッシュ（＋６３μｍ）が１５％＞、＋２００メッシュ（＋７５μｍ）が４０〜７０％、＋１４０メッシュ（＋１０６μｍ）が３０〜５０％、＋１００メッシュ（＋１５０μｍ）が３％＞、＋７０メッシュ（＋２１２μｍ）が０％のものが例示される。この粒度分布の平均粒径は、８５〜１１５μｍの範囲である。
【００３０】
さらに、粉体アルミニュームの粒度分布として、＋２３５メッシュ（＋６３μｍ）が３％＞、＋２００メッシュ（＋７５μｍ）が２０〜４０％、＋１４０メッシュ（＋１０６μｍ）が２０〜３５％、＋１００メッシュ（＋１５０μｍ）が２０〜３０％、＋７０メッシュ（＋２１２μｍ）が１０〜３５％、＋３６メッシュ（＋４２５μｍ）が２％＞のものが例示される。この粒度分布の平均粒径は、１１０〜１９０μｍの範囲である。
【００３１】
さらに、粉体アルミニュームの粒度分布として、＋２３５メッシュ（＋６３μｍ）が２％＞、＋２００メッシュ（＋７５μｍ）が５％＞、＋１４０メッシュ（＋１０６μｍ）が１５〜３０％、＋１００メッシュ（＋１５０μｍ）が２０〜４０％、＋７０メッシュ（＋２１２μｍ）が３０〜５５％、＋３６メッシュ（＋４２５μｍ）が５％＞、＋２６メッシュ（＋６００μｍ）が０％のものが例示される。この粒度分布の平均粒径は、１６０〜２００μｍの範囲である。
【００３２】
さらに、粉体アルミニュームの粒度分布としては、＋１００メッシュ（＋１５０μｍ）が１％＞、＋７０メッシュ（＋２１２μｍ）が１５％＞、＋３６メッシュ（＋４２５μｍ）が４０〜６０％、＋２６メッシュ（＋６００μｍ）が２０〜４０％、＋１８メッシュ（＋８８０μｍ）が１０〜２５％のものが例示される。この粒度分布の平均粒径は、５３０〜６８０μｍの範囲である。
【００３３】
本発明の発熱剤の副剤である酸化カルシューム（生石灰）に関して説明する。  酸化カルシュームは、各種の品級のものが入手できるが、反応速度を高め且つなるべく大量の反応熱を得るためにも、本発明で使用される酸化カルシュームはできるだけ不純物が少ないものが好ましく、たとえば、ＣａＯ含量が９０％以上で不純分が３．２％以下、ＣＯ2が２．０％以下、より好ましくは、ＣａＯ含量が９３％以上で不純分が３．２％以下、ＣＯ2が２％以下、最も好ましくは、ＣａＯ含量が９５％以上で不純分が１．８％以下、ＣＯ2が０．９％以下のものである。
【００３４】
本発明で使用される粉体酸化カルシュームは、主剤である粉体アルミニュームの平均粒径である５〜１０μｍ、１５〜２０μｍ、２０〜２５μｍ、２０〜３０μｍ、２５〜３０μｍ、４０〜６０μｍ、８５〜１１５μｍ、１６０〜２００μｍ、或いは５３０〜６８０μｍに、それぞれ合わせた平均粒径の酸化カルシュームを使用することが理想的である。
【００３５】
しかしながら、使用する粉体酸化カルシュームの平均粒径を、粉体アルミニュームの平均粒径に対応させることは、コストを上昇させ、その結果、発熱剤を実用に耐えない高価なものにする。従って、５〜６８０μｍと大きな範囲にある平均粒径を有する酸化カルシュームを使用することが好ましい。さらに、汎用性という点から、＋７０メッシュ（＋２１２μｍ９０％以上pass)〜−３３０メッシュ（−４５μｍ９０％以上pass）の粒度範囲のものが好ましい。また、使い易さおよびコストの点からは、１００メッシュ（＋１５０μm９０％以上）〜２００メッシュ（＋７５μm９０％以上pass）の粒度範囲のものが好ましい。さらに、発熱効率の点からは、２００メッシュ（＋７５μm９０％以上pass）〜−１３０メッシュ（−４５μｍ９０％以上pass）の粒度範囲のものが好ましい。
【００３６】
本発明における酸化カルシュームと水との反応、及び酸化カルシュームと水との反応によって生成される水酸化カルシュームとアルミニュームとの反応機構を説明する。酸化カルシュームは下記の反応により水と反応して多量の熱を発生しながら水酸化カルシュームを生成する： 
ＣａＯ＋Ｈ2Ｏ＝Ｃａ（ＯＨ）2＋１５．２Ｋｃａｌ          （１）
発熱量をグラム当たりに換算すると、ＣａＯの分子量は５６．０８であるので、２７１ｃａｌ／ｇになる。
【００３７】
（１）の反応の結果、水溶液は生じた水酸化カルシュームの加水分解の結果、強いアルカリ性を呈す。
【００３８】
一方、アルミニュームは、下記の式（２）に従って水酸化カルシュームと急激に反応してアルミン酸カルシュームと水素を与える： 
２Ａｌ＋３Ｃａ（ＯＨ）2＝３ＣａＯ・Ａｌ2Ｏ3＋３Ｈ2↑  （２）
この時発生する反応熱は約４７ｋ／ｃａｌである。Ａｌの分子量は２６．９８であるので、約８７１cal/gになる。
【００３９】
従って、酸化カルシューム１グラムとアルミニューム１グラムを使用することによって、約１１４２calの熱量が発生することが分かる。ここで、全量をアルミニューム粉末にしてはどうかという疑問が生ずるであろうが、アルミニューム単品では、１００℃以上の高温にしない限り水と反応しないので、酸化カルシュームと水との反応が先ず必要になる。即ち、本発明では、酸化カルシュームと水を先ず反応させ、その反応によって生じた水酸化カルシュームとアルミニューム粉末とを反応させるという２段階反応を行わせるものである。換言すれば、酸化カルシュームと水の反応によって生じた水酸化カルシュームは、アルミニューム粉末を100℃以下の温度で反応させるための反応開始剤、或いは一種の触媒として機能すると理解してもよい。
【００４０】
尚、（２）の反応で生成するアルミン酸カルシュームは、一つの化学式で表現することは不可能で、３ＣａＯ・Ａｌ２Ｏ３の他に、ＣａＯ・Ａｌ2Ｏ3，Ｃａ3［Ａｌ（ＯＨ）6］2，２Ｃａ（ＯＨ）2・Ａｌ（ＯＨ）3・５／２Ｈ2Ｏ，ＣａＯ・２Ａｌ2Ｏ3等がある。従って、式（２）は、アルミニュームと水酸化カルシュームの代表的な反応の一つであると理解されるべきである。
【００４１】
次に、酸化カルシューム、アルミニューム、および水の量比に関して説明する。本発明の発熱剤が、連続して発生する反応式（１）および（２）を満足させることは前述した通りである。なお、本明細書では、説明の便宜上、酸化カルシューム、アルミニューム、および水の反応を、反応式（１）および（２）に分離して示してあるが、これらの反応は、完全に独立した２段階で起こるのではなく、同時並行的に３成分系逐次反応として起こっている。
ＣａＯ＋Ｈ2Ｏ＝Ｃａ（ＯＨ）2                         （１）
２Ａｌ＋３Ｃａ（ＯＨ）2＝３ＣａＯ・Ａｌ2Ｏ3＋３Ｈ2↑  (２)
化学量論上は、酸化カルシューム１モル（５６ｇ）に対して、アルミニュームを２モル（５４ｇ）、およびの水を１モル（１８ｃｃ）使用すればよいことになる。しかしながら、アルミニュームの中には、Ｃａ（ＯＨ）2と反応応せずに残留するもの、水を介して凝集（会合）するものがあることを想定して、酸化カルシュームに対して、化学量論量の過剰量のアルミニュームを使用することが好ましい。即ち、酸化カルシューム１モルに対して２モル以上のアルミニュームを使用することが好ましい。
【００４２】
従って、本明細書において、「アルミニューム（Ａｌ）と、酸化カルシューム（ＣａＯ）の量比が、連続して発生する反応式（１）および（２）における化学量論量を満足させる」とは、酸化カルシューム１モルに対してアルミニュームが２モル以上使用する場合を含む。
【００４３】
次に、使用する水の量に関して説明する。反応式（１）において、化学量論上は、酸化カルシューム１モル（５６ｇ）に対して１モル（１８ｃｃ）の水を使用すればよいことになる。しかしながら、反応式（１）の過程で水の一部が蒸発すること、或いは水の一部が、発熱剤を充填している不織布製の袋に吸収されること、または水を介して酸化カルシュムが凝集（会合）を起こし、水の全量が本来の目的に使用されない場合があることを想定して、酸化カルシュームに対して、化学量論的量の過剰量の水を使用することが好ましい。
【００４４】
本発明のアルミニュームと酸化カルシュームとから成る発熱剤は、水を浸透させる所定の目付量の不織布、和紙、合成紙等の袋に充填し、さらにアルミ箔等非透水性の袋に包装して、酸化カルシュームが空気中の水分を吸収して反応するのを防止する。
【００４５】
本発明の発熱剤は、非常食、携帯食用加熱調理容器に予め組み込んで使用することもできる。本発明の発熱剤を組込むことができる加熱調理容器は、ポリエチレン、ポリプロピレン、ポリスチレン、ポリ塩化ビニリデン、ポリエチレンテレフタレート、ポリメタクリ酸メチル、ナイロン及びポロメチルペンテン等合成樹脂製、合成樹脂加工アルミニューム、合成樹脂加工紙、金属缶、ビン、金属と合成樹脂の組合せの各種容器である。
【課題を解決するための手段】
【００４６】
従って、上記課題は下記の諸発明によって解決することができる。
１．主剤としてのアルミニュームと、副剤としての酸化カルシュームとを含む発熱剤であって、
(ａ)  アルミニュームと、酸化カルシュームの量比が、連続して発生する反応式（１）および（２）における化学量論的量を満足させること、
ＣａＯ＋Ｈ2Ｏ＝Ｃａ（ＯＨ）2                         （１）
２Ａｌ＋３Ｃａ（ＯＨ）2＝３ＣａＯ・Ａｌ2Ｏ3＋３Ｈ2↑  (２)、および
(ｂ)  主剤が、５〜１０μｍ、１５〜２０μｍ、２０〜２５μｍ、２０〜３０μｍ、２５〜３０μｍ、４０〜６０μｍ、８５〜１１５μｍ、１６０〜２００μｍ、および５３０〜６８０μｍから成る群から選択された平均粒径を有する粉体アルミニュームを少なくとも１種含むことを特徴とする発熱剤。
【００４７】
２．前記１項において、粉体アルミニュームの粒度分布が、＋１００メッシュ（＋１５０μｍ）が１％＞、＋７０メッシュ（＋２１２μｍ）が１５％＞、＋３６メッシュ（＋４２５μｍ）が４０〜６０％、＋２６メッシュ（＋６００μｍ）が２０〜４０％、＋１８メッシュ（＋８８０μｍ）が１０〜２５％である。
【００４８】
３．前記１項において、粉体アルミニュームの粒度分布が、＋２３５メッシュ（＋６３μｍ）が２％＞、＋２００メッシュ（＋７５μｍ）が５％＞、＋１４０メッシュ（＋１０６μｍ）が１５〜３０％、＋１００メッシュ（＋１５０μｍ）が２０〜４０％、＋７０メッシュ（＋２１２μｍ）が３０〜５５％、＋３６メッシュ（＋４２５μｍ）が５％＞、＋２６メッシュ（＋６００μｍ）が０％である。
【００４９】
４．前記１項において、粉体アルミニュームの粒度分布が、＋２３５メッシュ（＋６３μｍ）が３％＞、＋２００メッシュ（＋７５μｍ）が２０〜４０％、＋１４０メッシュ（＋１０６μｍ）が２０〜３５％、＋１００メッシュ（＋１５０μｍ）が２０〜３０％、＋７０メッシュ（＋２１２μｍ）が１０〜３５％、＋３６メッシュ（＋４２５μｍ）が２％＞である。
【００５０】
５．前記１項において、粉体アルミニュームの粒度分布が、＋３３０メッシュ（＋４５μｍ）が１％＞、＋２３５メッシュ（＋６３μｍ）が１５％＞、＋２００メッシュ（＋７５μｍ）が４０〜７０％、＋１４０メッシュ（＋１０６μｍ）が３０〜５０％、＋１００メッシュ（＋１５０μｍ）が３％＞、＋７０メッシュ（＋２１２μｍ）が０％である。
【００５１】
６．前記１項において、粉体アルミニュームの粒度分布が、−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％である。
【００５２】
７．前記１項において、粉体アルミニュームの粒度分布が、−３３０メッシュ（−４５μｍ）が９８％＜、＋３３０メッシュ（＋４５μｍ）が１０％＞、＋２３５メッシュ（＋６３μｍ）が２％＞、＋２００メッシュ（＋７５μｍ）が１％＞、＋１４０メッシュ（＋１０６μｍ）がｔｒである。
【００５３】
８．前記１項において、粉体アルミニュームの粒度分布が、−３３０メッシュ（−４５μｍ）が７０〜９０％、＋３３０メッシュ（＋４５μｍ）が３０％＞、＋２３５メッシュ（＋６３μｍ）が３％＞、＋２００メッシュ（＋７５μｍ）が２％＞、＋１４０メッシュ（＋１０６μｍ）が１％＞、＋１００メッシュ（＋１５０μｍ）が０％である。
【００５４】
９．前記１項において、粉体アルミニュームの粒度分布が、−３３０メッシュ（−４５μｍ）が９６％＜、＋３３０メッシュ（＋４５μｍ）が５％＞、＋２３５メッシュ（＋６３μｍ）が１％＞、＋２００メッシュ（＋７５μｍ）が１％＞、＋１４０メッシュ（＋１０６μｍ）が０％−３３０メッシュ（−４５μｍ）が１００％、＋３３０メッシュ（＋４５μｍ）が０％である。
【００５５】
１０．前記１項において、粉体アルミニュームの粒度分布が、−３３０メッシュ（−４５μｍ）が１００％、＋３３０メッシュ（＋４５μｍ）が０％である。
【００５６】
１１．前記１項において、粉体アルミニュームの粒度分布が、−３３０メッシュ（−４５μｍ）が９８％＜、＋３３０メッシュ（＋４５μｍ）が１％＞、＋２３５メッシュ（＋６３μｍ）が１％＞、＋２００メッシュ（＋７５μｍ）がｔｒである。
【発明の効果】
【００５７】
請求項１に記載した発明によると、特許文献１に記載した発熱剤に比べて、発熱剤の発熱までの立ち上がり時間を短縮し、発熱量を大きくし、かつ発熱時間を延長することができ、かつ主剤としての酸化アルミニュームの選択の幅を拡げることができる。
【００５８】
請求項２に記載した発明によると、特許文献１に記載した発熱剤に比べて、発熱剤の発熱までの立ち上がり時間を短縮し、発熱量を大きくし、かつ発熱時間を延長することができ、かつ搬送時或いは水との反応時に凝集又は会合が発生する率を軽減させることができる。
【００５９】
請求項３に記載した発明によると、請求項２に記載した発熱剤に比べて、発熱効率を上げ、発熱までの立ち上がり時間を短縮し、発熱量を大きくし、かつ発熱時間を延長させることができる。
【００６０】
請求項４に記載した発明によると、請求項３に記載した発熱剤に比べて、発熱効率を上げ、発熱までの立ち上がり時間を短縮し、発熱量を大きくし、かつ発熱時間を延長させることができる。
【００６１】
請求項５に記載した発明によると、請求項４に記載した発熱剤に比べて、発熱効率を上げ、発熱までの立ち上がり時間を短縮し、発熱量を大きくし、かつ発熱時間を延長させることができる。
【００６２】
請求項６に記載した発明によると、請求項５に記載した発熱剤に比べて、発熱効率を上げ、発熱までの立ち上がり時間を短縮し、発熱量を大きくし、かつ発熱時間を延長させることができる。
【００６３】
請求項７に記載した発明によると、請求項６に記載した発熱剤に比べて、発熱効率を上げ、発熱までの立ち上がり時間を短縮し、発熱量を大きくし、かつ発熱時間を延長させることができる。
【００６４】
請求項８に記載した発明によると、請求項７に記載した発熱剤に比べて、発熱効率を上げ、発熱までの立ち上がり時間を短縮し、発熱量を大きくし、かつ発熱時間を延長させることができる。
【００６５】
請求項９に記載した発明によると、請求項８に記載した発熱剤に比べて、発熱効率を上げ、発熱までの立ち上がり時間を短縮し、発熱量を大きくし、かつ発熱時間を延長させることができる。
【００６６】
請求項１０に記載した発明によると、請求項９に記載した発熱剤に比べて、発熱効率を上げ、発熱までの立ち上がり時間を短縮し、発熱量を大きくし、かつ発熱時間を延長させることができる。
【００６７】
請求項１１に記載した発明によると、請求項１０に記載した発熱剤に比べて、発熱効率を上げ、発熱までの立ち上がり時間を短縮し、発熱量を大きくし、かつ発熱時間を延長させることができる。
【発明を実施するための最良の形態】
【００６８】
発熱剤の総質量当たり、１００メッシュ（＋１５０μm９０％以上）〜２００メッシュ（＋７５μm９０％以上pass）の粒度範囲の粉体酸化カルシューム１１．７ｇと、平均粒径が４０〜６０μｍで、粒度分布が、−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％である粉体アルミニューム２３．３ｇを配合して３５ｇの発熱剤を製造し、その発熱剤を７０ＣＣの水と接触させ、粉体酸化カルシュームと水とを反応させる第１段階反応において反応熱を発生させるとともに水酸化カルシュームを生成させ、次いで第２段階反応において、反応開始後８秒で９５℃の水蒸気を発生させ、８０℃までに降下する時間を２５分間にする。
【００６９】
以下、実施例、試験例、比較例を掲げ、本発明を具体的に説明する。
〔実施例〕
使用した粉体アルミニューム
以下の実施例、試験例及び比較例で使用した粉体アルミニュームの平均粒径および粒度分布は下記の通りである。なお、下記の説明で、［  ］内の記載は、使用した粉体アルミニュームの略称で、以降この略称を使用する。なお、いずれも山石金属（株）製である。
【００７０】
１．［粉体アルミー１］
平均粒径が５３０〜６８０μｍで、粒度分布が、＋１００メッシュ（＋１５０μｍ）が１％＞、＋７０メッシュ（＋２１２μｍ）が１５％＞、＋３６メッシュ（＋４２５μｍ）が４０〜６０％、＋２６メッシュ（＋６００μｍ）が２０〜４０％、＋１８メッシュ（＋８８０μｍ）が１０〜２５％。（「アトマイズアルミＶＡ−２０」（登録商標））。
【００７１】
２．［粉体アルミー２］
平均粒径が１６０〜２００μｍで、粒度分布が、＋２３５メッシュ（＋６３μｍ）が２％＞、＋２００メッシュ（＋７５μｍ）が５％＞、＋１４０メッシュ（＋１０６μｍ）が１５〜３０％、＋１００メッシュ（＋１５０μｍ）が２０〜４０％、＋７０メッシュ（＋２１２μｍ）が３０〜５５％、＋３６メッシュ（＋４２５μｍ）が５％＞、＋２６メッシュ（＋６００μｍ）が０％。（「アトマイズアルミＶＡ３０−１５０」（登録商標））。
【００７２】
３．［粉体アルミー３］
平均粒径が１１０〜１９０μｍで、粒度分布が、＋２３５メッシュ（＋６３μｍ）が３％＞、＋２００メッシュ（＋７５μｍ）が２０〜４０％、＋１４０メッシュ（＋１０６μｍ）が２０〜３５％、＋１００メッシュ（＋１５０μｍ）が２０〜３０％、＋７０メッシュ（＋２１２μｍ）が１０〜３５％、＋３６メッシュ（＋４２５μｍ）が２％＞。（「アトマイズアルミＶＡ−４０」（登録商標））。
【００７３】
４．［粉体アルミー４］
平均粒径が８５〜１１５μｍで、粒度分布が、＋３３０メッシュ（＋４５μｍ）が１％＞、＋２３５メッシュ（＋６３μｍ）が１５％＞、＋２００メッシュ（＋７５μｍ）が４０〜７０％、＋１４０メッシュ（＋１０６μｍ）が３０〜５０％、＋１００メッシュ（＋１５０μｍ）が３％＞、＋７０メッシュ（＋２１２μｍ）が０％。（「アトマイズアルミＶＡ−１５２０」（登録商標））。
【００７４】
５．［粉体アルミー５］
平均粒径が４０〜６０μｍで、粒度分布が、−３３０メッシュ（−４５μｍ）が３５〜６０％、＋３３０メッシュ（＋４５μｍ）が１５〜３０％、＋２３５メッシュ（＋６３μｍ）が５〜１５％＞、＋２００メッシュ（＋７５μｍ）が１０〜２０％、＋１４０メッシュ（＋１０６μｍ）が７％＞、＋１００メッシュ（＋１５０μｍ）が１％＞、＋７０メッシュ（＋２１２μｍ）が０％。（「アトマイズアルミＶＡ−１５０」（登録商標））。
【００７５】
６．［粉体アルミー６］
平均粒径が２５〜３０μｍで、粒度分布が、−３３０メッシュ（−４５μｍ）が９８％＜、＋３３０メッシュ（＋４５μｍ）が１０％＞、＋２３５メッシュ（＋６３μｍ）が２％＞、＋２００メッシュ（＋７５μｍ）が１％＞、＋１４０メッシュ（＋１０６μｍ）がｔｒ。（「アトマイズアルミＶＡ−３５０」（登録商標））。
【００７６】
７．［粉体アルミー７］
平均粒径が２０〜３０μｍで、粒度分布が、−３３０メッシュ（−４５μｍ）が７０〜９０％、＋３３０メッシュ（＋４５μｍ）が３０％＞、＋２３５メッシュ（＋６３μｍ）が３％＞、＋２００メッシュ（＋７５μｍ）が２％＞、＋１４０メッシュ（＋１０６μｍ）が１％＞、＋１００メッシュ（＋１５０μｍ）が０％。（「アトマイズアルミＶＡ−３００」（登録商標））。
【００７７】
８．［粉体アルミー８］
平均粒径が２０〜２５μｍで、粒度分布が、−３３０メッシュ（−４５μｍ）が９６％＜、＋３３０メッシュ（＋４５μｍ）が５％＞、＋２３５メッシュ（＋６３μｍ）が１％＞、＋２００メッシュ（＋７５μｍ）が１％＞、＋１４０メッシュ（＋１０６μｍ）が０％−３３０メッシュ（−４５μｍ）が１００％、＋３３０メッシュ（＋４５μｍ）が０％。（「アトマイズアルミＶＡ−５００」（登録商標））。
【００７８】
９．［粉体アルミー９］
平均粒径が１５〜２０μｍで、粒度分布が、−３３０メッシュ（−４５μｍ）が１００％、＋３３０メッシュ（＋４５μｍ）が０％。（「アトマイズアルミＶＡ−１０００」（登録商標））。
【００７９】
１０．［粉体アルミー１０］
平均粒径が５〜１０μｍで、粒度分布が、−３３０メッシュ（−４５μｍ）が９８％＜、＋３３０メッシュ（＋４５μｍ）が１％＞、＋２３５メッシュ（＋６３μｍ）が１％＞、＋２００メッシュ（＋７５μｍ）がｔｒ。（「アトマイズアルミＶＡ−２０００」（登録商標））。
【００８０】
［使用した粉体酸化カルシューム］
以下の実施例、試験例及び比較例で使用した粉体酸化カルシュームは、秩父石灰工業株式会社製の粉体酸化カルシュームである。これは、粉末２００メッシュ（＋７５μm９５％以上pass）のJIS特号品である。
【００８１】
［使用した不織布製袋］
以下の実施例、試験例及び比較例で使用した不織布は、目付量が６０g/m2、厚さ０．１４mm、通気量２０cc/cm2.sec、ヒートシール強度６．０Kgのものである。これを、長さ１３０mm,  幅４５mm,  厚さ４mmに製袋した。
【００８２】
〔使用した発生蒸気測定装置と実験方法〕
深さ１１５mm、長さ１４０mm、幅７５０mm内容積１０００ccのガラス製容器をアルミ箔で蓋をし、蒸気温度を測定する温度センサーを、容器の底部から４５ｍｍの位置にくるようにセットした。一方、それぞれ所定量の粉体アルミニューム及び粉体酸化カルシュームを均一に混合して、前記不織布製の袋に充填して発熱剤を製造し、この発熱剤を、前記の容器の底に置いて、所定量の水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定した。
【００８３】
〔実施例１〕
前掲の粉体アルミー１、粉体アルミー２、粉体アルミー３、粉体アルミー４、粉体アルミー５、粉体アルミー６、粉体アルミー７、粉体アルミー８、粉体アルミー９、および粉体アルミー１０を、それぞれ、０．３ｇ、０．７ｇ、１．０ｇ、１．０ｇ、２．０ｇ、１．０ｇ、１．０ｇ、１．０ｇ、１．０ｇ、および１．０ｇを混合して、１０．０ｇの粉体混合アルミとし、前掲の酸化カルシューム５．０ｇと混合して、総質量１５ｇの発熱剤とし、前記の不織布製袋に充填した。この発熱剤を、前記の容器の底に置いて、３０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表１に示した。
【００８４】
〔実施例２〕
前掲の粉体アルミー２を３．３ｇ、および粉体アルミー３を１０．０ｇを混合して、１３．３ｇの粉体混合アルミとし、前掲の酸化カルシューム６．７ｇと混合して、総質量２０ｇの発熱剤とし、前記の不織布製袋に充填した。この発熱剤を、前記の容器の底に置いて、４０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表１に示した。
【００８５】
〔実施例３〕
前掲の粉体アルミー３を１６．７ｇと、前掲の酸化カルシューム８．３ｇと混合して、総質量２５ｇの発熱剤とし、前記の不織布製袋に充填した。この発熱剤を、前記の容器の底に置いて、５０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表１に示した。
【００８６】
〔実施例４〕
前掲の粉体アルミー４を２０．０ｇと、前掲の酸化カルシューム１０．０ｇと混合して、総質量３０ｇの発熱剤として前記の不織布製袋に充填した。この発熱剤を、前記の容器の底に置いて、６０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表１に示した。
【００８７】
〔実施例５〕
前掲の粉体アルミー５を２３．３ｇと、前掲の酸化カルシューム１１．７ｇと混合して、総質量３５ｇの発熱剤とし、前記の不織布製袋に充填した。この発熱剤を、前記の容器の底に置いて、７０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表１に示した。
【００８８】
〔実施例６〕
前掲の粉体アルミー６を２６．７ｇと、前掲の酸化カルシューム１３．３ｇと混合して、総質量４０ｇの発熱剤とし、前記の不織布製袋に充填した。この発熱剤を、前記の容器の底に置いて、８０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表２に示した。
【００８９】
〔実施例７〕
前掲の粉体アルミー７を３３．３ｇと、前掲の酸化カルシューム１６．７ｇと混合して、総質量５０ｇの発熱剤とし、前記の不織布製袋に充填した。この発熱剤を、前記の容器の底に置いて、１００ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表２に示した。
【００９０】
〔実施例８〕
前掲の粉体アルミー８を４０．０ｇと、前掲の酸化カルシューム２０．０ｇと混合して、総質量６０ｇの発熱剤とし、前記の不織布製袋に充填した。この発熱剤を、前記の容器の底に置いて、１２０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表２に示した。
【００９１】
〔実施例９〕
前掲の粉体アルミー９を２０．０ｇと、前掲の酸化カルシューム１０．０ｇと混合して、総質量３０ｇの発熱剤とし、前記の不織布製袋に充填した。この発熱剤を、前記の容器の底に置いて、６０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表２に示した。
【００９２】
〔実施例１０〕
前掲の粉体アルミー１０を１０．０ｇと、前掲の酸化カルシューム５．０ｇと混合して、総質量１５ｇの発熱剤とし、前記の不織布製袋に充填した。この発熱剤を、前記の容器の底に置いて、３０ｃｃの水を添加し、可使用の蒸気が発生する時間（立上がり時間）、発生する水蒸気の最高到達温度、水蒸気が最高到達温度から８０℃にまで降下するまでに要する時間、即ち、高熱保持時間を測定して、得た結果を表２に示した。
【００９３】
【表１】
2007131689.tif 000002
【００９４】
【表２】
2007131689.tif 000003
【００９５】
本発明により、特許文献１に記載した発熱剤に比べて、発熱剤の発熱までの立ち上がり時間を１／２以上短縮して５〜８秒とし、最高到達温度を１〜７℃高くして９３〜９９℃にし、８０℃へ温度降下するまでの時間を延長することができ、かつ主剤としての酸化アルミニュームの選択の幅を２３〜３０分に拡大することができるので、駅弁のように、購入してからできるだけ早く喫食したいとする購入者の要望や、戦闘糧食を加熱して、寒冷地で使用したいとする要望を満たすことができ、発熱剤の用途を拡大することができる。
【手続補正書】
【提出日】平成17年11月9日(2005.11.9)
【手続補正１】
【補正対象書類名】明細書
【補正対象項目名】００２０
【補正方法】変更
【補正の内容】
【００２０】
本発明者は、粉体アルミニュームを主剤とし、酸化カルシュームを副剤として含有する発熱剤において、小径粒子、中径粒子および大径粒子が適度に混合した粉体アルミニュームを使用することにより、水を介して粉体アルミニュームが凝集或いは会合を起こすのを防止することができ、反応速度を大きくし、発熱までの立ち上がり時間を短縮し、総発熱量を大きくすることができると考え、化学反応速度論および熱力学に関する理論、および経済性の観点から、発熱剤の原料として使用可能な粒度分布および平均粒径を有する粉体アルミニュームを策定した。
尚、「主剤」および「副剤」は、本願出願人が保有する特許第３４６７７２９号公報（特許文献１）にそれらの定義を説明したので、割愛する。
【手続補正２】
【補正対象書類名】明細書
【補正対象項目名】００４３
【補正方法】変更
【補正の内容】
【００４３】
次に、使用する水の量に関して説明する。反応式（１）において、化学量論上は、酸化カルシューム１モル（５６ｇ）に対して１モル（１８ｃｃ）の水を使用すればよいことになる。しかしながら、反応式（１）の過程で水の一部が蒸発すること、或いは水の一部が、発熱剤を充填している不織布製の袋に吸収されること、または水を介して酸化カルシュームが凝集（会合）を起こし、水の全量が本来の目的に使用されない場合があることを想定して、酸化カルシュームに対して、化学量論的量の過剰量の水を使用することが好ましい。